СЫРЬЕВАЯ СМЕСЬ ДЛЯ ИЗГОТОВЛЕНИЯ СКУЛЬПТУРЫ
CRUDE MIXTURE FOR MAKING SCULPTURE

Изобретение касается состава сырьевой смеси, которая может быть использована дня изготовления скульптуры.
Известна сырьевая смесь для изготовления скульптуры, содержащая гипсовое вяжущее и крахмал [1].
Задачей изобретения является повышение прочности скульптуры, изготовленной из сырьевой смеси изделий.
Технический результат достигается тем, что сырьевая смесь для изготовления скульптуры, включающая гипсовое вяжущее и крахмал, дополнительно содержит буру и капроновое волокно, нарезанное на отрезки 3-7 мм, при следующем соотношении компонентов, мас.%: гипсовое вяжущее 98,5-99,0; крахмал 0,2-0,3; бура 0,2-0,3; капроновое волокно, нарезанное на отрезки 3-7 мм, 0,5-1,0.
В таблице приведены составы предложенной сырьевой смеси для изготовления скульптуры.
Таблица
Компоненты
Состав, мас.%
1
2
Гипсовое вяжущее
99,0
98,5
Крахмал
0,2
0,3
Бура
0,3
0,2
Капроновое волокно, нарезанное на отрезки 3-7 мм
0,5
1,0
Приготовление сырьевой смеси поясняется примером.
Компоненты дозируют в требуемых количествах. Гипсовое вяжущее (марок Г-2 - Г-7), крахмал, буру и капроновое волокно, нарезанное на отрезки 3-7 мм, смешивают, добавляют воду и еще раз смешивают. Количество воды подбирают экспериментальным путем до достижения нормальной густоты смеси (диаметр расплыва лепешки 180±5 мм). Полученную смесь укладывают в формы и оставляют до отверждения. Прочность скульптуры, изготовленной из предложенной сырьевой смеси, повышается на ~ 10% в сравнении с прочностью скульптуры, изготовленной из сырьевой смеси [1].
Источник информации
1.RU 2409530, 2011.